(57)【要約】【課題】            接着性が改良されたホットメルト接着剤組成物。【解決手段】        下記の成分（Ａ）１００量部に対して、成分（Ｂ）粘着付与樹脂１０〜２００重量部と、成分（Ｃ）ワックス１０〜１００重量部からなり、ヘイズが３５％以下であるホットメルト接着剤組成物。成分（Ａ）：メルトフローレートが５０〜２０００ｇ／１０分であり、密度が８６０〜９３０ｋｇ／ｍ3であるエチレン−α−オレフィン共重合体。【選択図】          なし【特許請求の範囲】
【請求項１】
下記の成分（Ａ）１００量部に対して、成分（Ｂ）粘着付与樹脂１０〜２００重量部と、成分（Ｃ）ワックス１０〜１００重量部からなり、ヘイズが３５％以下であるホットメルト接着剤組成物。
成分（Ａ）：メルトフローレートが５０〜２０００ｇ／１０分であり、密度が８６０〜９３０ｋｇ／ｍ3であるエチレン−α−オレフィン共重合体。
【請求項２】
成分（Ａ）がメタロセン系触媒を使用して製造されたエチレン−α−オレフィン共重合体である請求項１記載のホットメルト接着剤組成物。
【発明の詳細な説明】
【技術分野】
【０００１】
本発明は、ホットメルト接着剤組成物に関する。詳しくは、接着性が改良されたホットメルト接着剤組成物に関する。
【背景技術】
【０００２】
ホットメルト接着剤は、製本、包装、合板、電子部品、建材やサニタリー製品などの分野において広く使用されている。
例えば、特開２０００−１７２４３号公報には、低温塗布が可能で熱活性によって接着させる加熱温度が低く、接着性能、耐クリープ性に優れるとともに、柔軟性を有し、作業性が良好なホットメルト接着剤組成物として、メルトフローレートが特定の範囲にあり、溶出曲線の最大ピークの温度が特定の範囲にあり、該ピークの高さと該ピーク幅とが特定の関係にあり、ビカット軟化点が特定の範囲にあるエチレンと炭素原子数３〜１８のα−オレフィンとの共重合体からなるベースポリマーと、粘着付与剤とを含有するホットメルト接着剤組成物が記載されている。
【０００３】
【特許文献１】特開２０００−１７２４３号公報
【発明の開示】
【発明が解決しようとする課題】
【０００４】
しかしながら、上記の公報等に記載されているホットメルト接着剤組成物を用いても、
接着性が充分でなく、改良が求められていた。かかる状況の下、本発明が解決しようとする課題、すなわち本発明の目的は、接着性が改良されたホットメルト接着剤組成物を提供することにある。
【課題を解決するための手段】
【０００５】
すなわち本発明は、下記の成分（Ａ）１００量部に対して、成分（Ｂ）粘着付与樹脂１０〜２００重量部と、成分（Ｃ）ワックス１０〜１００重量部からなり、ヘイズが３５％以下であるホットメルト接着剤組成物に係るものである。
成分（Ａ）：メルトフローレートが５０〜２０００ｇ／１０分であり、密度が８６０〜９３０ｋｇ／ｍ3であるエチレン−α−オレフィン共重合体。
【発明の効果】
【０００６】
本発明によれば、接着性が改良されたホットメルト接着剤組成物が提供される。
【発明を実施するための最良の形態】
【０００７】
本発明で用いられる成分（Ａ）のエチレン−α−オレフィン共重合体としては、エチレンと１種類以上の炭素原子数３〜１２のα−オレフィンを共重合して得られるエチレンとα−オレフィンの共重合体である。
炭素原子数３〜１２のα−オレフィンとしては、例えば、プロピレン、ブテン−１、ペンテン−１、ヘキセン−１、ヘプテン−１、オクテン−１、ノネン−１、デセン−１、ドデセン−１、４−メチル−ペンテン−１、４−メチル−ヘキセン−１、ビニルシクロヘキサン等が挙げられる。好ましくはブテン−１、ヘキセン−１、オクテン−１である。
【０００８】
成分（Ａ）のエチレン−α−オレフィン共重合体としては、例えば、エチレン−プロピレン共重合体、エチレン−ブテン−１共重合体、エチレン−ヘキセン−１共重合体、エチレン−オクテン−１共重合体等が挙げられる。
【０００９】
本発明で用いられる成分（Ａ）のエチレン−α−オレフィン共重合体のメルトフローレート（ＭＦＲ）は５０〜２０００ｇ／１０分であり、好ましくは６０〜１５００ｇ／１０分であり、さらに好ましくは７０〜１０００ｇ／１０分である。メルトフローレートが５０ｇ／１０分を下回るとホットメルト接着剤を塗布するときに作業性が劣る場合があり、メルトフローレートが２０００ｇ／１０分を上回ると接着強度が劣る場合がある。なお、成分（Ａ）のメルトフローレートは、ＪＩＳ  Ｋ７２１０に従い、温度１９０℃、荷重２１．１８Ｎの条件で測定される。
【００１０】
成分（Ａ）のエチレン−α−オレフィン共重合体の密度は８６０〜９３０ｋｇ／ｍ3であり、好ましくは８６５〜９２０ｋｇ／ｍ3であり、より好ましくは８７０〜９００ｋｇ／ｍ3である。該密度が８６０ｋｇ／ｍ3下回ると耐熱性が劣る場合があり、該密度が９３０ｋｇ／ｍ3を上回ると柔軟性が劣る場合がある。なお、成分（Ａ）の密度は、ＪＩＳ  Ｋ６７６０に従い、アニール無しの条件で測定される。
【００１１】
本発明で用いられる成分（Ａ）のエチレン−α−オレフィン共重合体の製造方法は、特に限定されるものではなく、公知の触媒を用いる公知の重合方法が挙げられる。公知の触媒としては、例えば、遷移金属化合物を含む触媒等が挙げられ、好ましくは、シクロペンタジエン形アニオン骨格を有する基を有する遷移金属化合物、いわゆる、メタロセン系化合物を含む触媒である。より好ましいメタロセン系化合物は、一般式ＭＬcＸn-c（式中、Ｍは元素周期律表の第４族又はランタナイド系列の遷移金属原子である。Ｌはシクロペンタジエン形アニオン骨格を有する基又はヘテロ原子を含有する基であり、少なくとも一つはシクロペンタジエン形アニオン骨格を有する基である。複数のＬは互いに架橋していてもよい。Ｘはハロゲン原子、水素又は炭素原子数１〜２０の炭化水素基である。ｎは遷移金属原子の原子価に相当する数を表し、ｃは０＜ｃ≦ｎなる整数である。）で表される化合物である。上記の遷移金属化合物は、単独で用いてもよく、又は２種類以上を併用してもよい。
【００１２】
さらに、上記の遷移金属化合物を含む触媒としては、遷移金属化合物に、トリエチルアルミニウム、トリイソブチルアルミニウム等の有機アルミニウム化合物、メチルアルモキサン等のアルモキサン化合物、及び／又はトリチルテトラキスペンタフルオロフェニルボレート、Ｎ，Ｎ−ジメチルアニリニウムテトラキスペンタフルオロフェニルボレート等のイオン性化合物を組み合わせて用いられる。また、上記の遷移金属化合物を含む触媒としては、遷移金属化合物、有機アルミニウム化合物、アルモキサン化合物、及び／又はイオン性化合物等を、ＳｉＯ2、Ａｌ2Ｏ3等の粒子状無機担体、ポリエチレン、ポリスチレン等の粒子状有機ポリマー担体に担持させた触媒として用いてもよい。
【００１３】
本発明で用いられる成分（Ａ）のエチレン−α−オレフィン共重合体の重合方法としては、例えば、溶液重合法、スラリー重合法、高圧イオン重合法、気相重合法等が挙げられる。好ましくは、気相重合法、高圧イオン重合法である。
【００１４】
本発明で用いられる成分（Ｂ）の粘着付与樹脂としては、ホットメルト接着剤組成物のヘイズを悪化させない粘着付与樹脂であれば適宜使用することができる。
【００１５】
本発明のホットメルト接着剤組成物における成分（Ｂ）の粘着付与樹脂の含有量は、成分（Ａ）１００重量部に対して、１０〜２００重量部であり、好ましくは５０〜１５０重量部である。成分（Ｂ）の粘着付与樹脂の含有量が１０重量部を下回ると接着性が劣る場合があり、含有量が２００重量部を上回ると柔軟性が劣る場合がある。
【００１６】
本発明で用いられる成分（Ｃ）のワックスとしては、例えば、ポリエチレンワックス、ポリプロピレンワックス、フィッシャー・トロプシュワックスなどの合成ワックス、パラフィンワックス、マイクロワックスなどの石油ワックスなどが挙げられる。
【００１７】
本発明のホットメルト接着剤組成物における成分（Ｃ）のワックスの含有量は、成分（Ａ）１００重量部に対して、１０〜１００重量部であり、好ましくは１５〜８０重量部である。成分（Ｃ）のワックスの含有量が１０重量部を下回ると塗工性や作業性が劣る場合があり、含有量が１００重量部を上回ると接着性が劣る場合がある。
【００１８】
本発明のホットメルト接着剤組成物のヘイズは３５％以下であり、好ましくは３０％以下であり、特に好ましくは２５％以下である。ヘイズが３５％を上回ると接着性が劣る場合がある。
【００１９】
本発明のホットメルト接着剤組成物には、必要に応じて、添加剤を添加してもよい。添加剤としては、例えば、酸化防止剤、滑剤、帯電防止剤、加工性改良剤、抗ブロッキング剤などが挙げられる。酸化防止剤としては、例えば、２，６−ジ−ｔｅｒｔ−ブチル−ｐ−クレゾール（ＢＨＴ）、テトラキス［メチレン−３−（３，５−ジ−ｔｅｒｔ−ブチル−４−ヒドロキシフェニル）プロピオネート］メタン（チバ・スペシャルティー・ケミカルズ（株）社製、商品名：ＩＲＧＡＮＯＸ１０１０）、ｎ−オクタデシル−３−（４’−ヒドロキシ−３，５’−ジ−ｔｅｒｔ−ブチルフェニル）プロピオネート（チバ・スペシャルティー・ケミカルズ（株）社製、商品名：ＩＲＧＡＮＯＸ１０７６）などのフェノール系安定剤；ビス（２，４−ジ−ｔｅｒｔ−ブチルフェニル）ペンタエリスリトールジホスファイト、トリス（２，４−ジ−ｔｅｒｔ−ブチルフェニル）ホスファイトなどのホスファイト系安定剤などが挙げられる。
【００２０】
本発明のホットメルト接着剤組成物は溶融混合することによって得られる。混合方法は、特に限定されることはなく、公知の混合方法、例えば、押出機、オープンロールミル、バンバリーミキサー、ニーダー、溶融混合槽等が挙げられる。溶融混合温度は通常１００〜２５０℃、好ましくは１４０〜２００℃である。
【００２１】
本発明のホットメルト接着剤組成物は、紙、木材、プラスチック、石材、金属など、種々の材料の接着に用いられるが、特に、金属との接着に好適である。
【実施例】
【００２２】
以下、実施例及び比較例によって本発明をさらに詳細に説明する。
本発明の物性測定は、以下の方法で行った。
（１）メルトフローレート（ＭＦＲ、単位：ｇ／１０分）
ＪＩＳ  Ｋ７２１０（１９９５）に従い、荷重２１．１８Ｎ、温度１９０℃の条件で測定を行った。
（２）密度（単位：ｋｇ／ｍ3）
１５０℃でプレス成形して得られた厚さ１ｍｍのシートを用い、ＪＩＳ  Ｋ６７６０（１９８１）に従い測定を行った。ただし、アニールせずに測定した。
（３）ヘイズ（単位：％）
厚さ７５μｍのポリエステルフィルム（東レ（株）製ルミラー）を当て板として両面に使用し、１５０℃の温度で配合物の厚さが５０μｍとなるようにプレス成形を行なった。両面のポリエステルフィルムが積層された状態で、ＪＩＳ  Ｋ７１０５−１９８１に従い測定した。また、厚さ７５μｍのポリエステルフィルム（東レ（株）製ルミラー）を２枚重ねにして同様に測定し、下記式によってヘイズを求めた。
ヘイズ＝両面のポリエステルフィルムが積層された状態で測定したヘイズ−２枚重ねの厚さ７５μｍのポリエステルフィルムのヘイズ（４％）
（４）接着強度（単位：Ｎ／１０ｍｍ幅）
１２０℃でプレス成形して得られた厚さ５０μｍのシートを、２枚の厚さ２００μｍの軟質アルミニウムの間に挟み、ヒートシーラーを使用して、シール温度１５０℃、シール時間２秒、シール幅２０ｍｍの条件で接着を行なった。アルミニウムとアルミニウムを引張試験機によって１００ｍｍ／分の速度で１８０度の方向に剥離し、接着強度を求めた。
【００２３】
実施例及び比較例で使用した成分（Ａ）エチレン−α−オレフィン共重合体、成分（Ｂ）粘着付与樹脂、成分（Ｃ）ワックスを下記に示した。
成分（Ａ）エチレン−α−オレフィン共重合体
メタロセン系触媒を使用して製造されたエチレン−ブテン−１共重合体  住友化学（株）製エクセレンＦＸ  ＣＸ５５１０（ＭＦＲ１０４ｇ／１０分、密度８８１ｋｇ／ｍ3）
成分（Ｂ）粘着付与樹脂
（Ｂ１）：ヤスハラケミカル（株）製  ＹＳレジン  ＴＯ１０５  芳香族変性テルペン重合体
（Ｂ２）：ヤスハラケミカル（株）製  ＹＳレジン  ＴＯ１２５  芳香族変性テルペン重合体
（Ｂ３）：ヤスハラケミカル（株）製  ＹＳポリスター  Ｔ１３０  テルペンフェノール共重合体
（Ｂ４）：荒川化学工業（株）製  エステルガムＡ  ロジンエステル
成分（Ｃ）ワックス
日本精鑞社製  パラフィンワックス（軟化点６８℃）
【００２４】
実施例１
成分（Ａ）エチレン−α−オレフィン共重合体１００重量部、成分（Ｂ１）粘着付与樹脂１００重量部、成分（Ｃ）ワックス２２重量部を、１５０℃にて溶融攪拌混合を行ない、樹脂組成物を得た。得られた樹脂組成物の評価結果を表１に示した。
実施例２、比較例１〜２
粘着付与樹脂（Ｂ１）に代えて、表１に記載の粘着付与樹脂（実施例２：（Ｂ２）、比較例１：（Ｂ３）、比較例２：（Ｂ４））とする以外は、実施例１と同様に行った。得られた樹脂組成物の評価結果を表１に示した。
【００２５】
【表１】
2006335785.tif 000002